(57)【要約】【課題】本発明の目的は、感度指数の異なるハロゲン化銀感光材料ｌｏｔを用いた場合でも墨（Ｋ）の網点部分色調や各色の小点再現性までも同様な出力結果を得ることにある。【解決手段】支持体の一方の側に少なくとも１種のハロゲン化銀乳剤を含有する少なくとも一層のハロゲン化銀乳剤層を有し、該支持体の他方の側に少なくとも一層のバックコート層を有するハロゲン化銀感光材料において、前記バックコート層の反射吸光度のうち、少なくとも１種のハロゲン化銀乳剤の４００ｎｍ〜７００ｎｍにおける最大感光波長に対応する波長の反射吸光度が０．５０以上であることを特徴とするハロゲン化銀感光材料。【選択図】　　　　なし【特許請求の範囲】
【請求項１】
支持体の一方の側に少なくとも１種のハロゲン化銀乳剤を含有する少なくとも一層のハロゲン化銀乳剤層を有し、該支持体の他方の側に少なくとも一層のバックコート層を有するハロゲン化銀感光材料において、
前記バックコート層の反射吸光度のうち、少なくとも１種のハロゲン化銀乳剤の４００ｎｍ〜７００ｎｍにおける最大感光波長に対応する波長の反射吸光度が０．５０以上であることを特徴とするハロゲン化銀感光材料。
【請求項２】
前記反射吸光度が、１．０以上であることを特徴とする請求項１記載のハロゲン化銀感光材料。
【請求項３】
前記ハロゲン化銀感光材料の現像処理後におけるバックコート層の４５０ｎｍ〜７００ｎｍの全域にわたる反射吸光度が、０．２０以下であることを特徴とする請求項１または２記載のハロゲン化銀感光材料。
【請求項４】
前記支持体の可視光透過吸光度が０．８０以下であることを特徴とする請求項１乃至３のいずれか１項に記載のハロゲン化銀感光材料。
【請求項５】
支持体の一方の側に少なくとも１種のハロゲン化銀乳剤を含有する少なくとも一層のハロゲン化銀乳剤層を有し、該支持体の他方の側に少なくとも一層のバックコート層を有するハロゲン化銀感光材料において、
前記バックコート層の少なくとも一層は、コロイド銀を含有することを特徴とするハロゲン化銀感光材料。
【請求項６】
支持体上に少なくとも一層のハロゲン化銀乳剤層を有するハロゲン化銀感光材料を、２値デジタル画像データに応じ画像部に対応する露光レベルと非画像部に対応する露光レベルの少なくとも２通りの露光量レベルで走査露光した後に現像処理する面積階調画像形成方法において、
前記画像部に対応する露光レベルを画像データの連続性に応じて変化させることを特徴とする面積階調画像形成方法。
【請求項７】
前記画像部の露光レベルを、隣接する主走査方向のみ、または隣接する主走査方向と副走査方向双方の画素データ内容に応じて変化させることを特徴とする請求項６記載の面積階調画像形成方法。
【請求項８】
請求項６記載の面積階調画像形成方法において、ハロゲン化銀感光材料が請求項１乃至５のいずれか１項から選ばれることを特徴とする面積階調画像形成方法。
【請求項９】
請求項７記載の面積階調画像形成方法において、ハロゲン化銀感光材料が請求項１乃至５のいずれか１項から選ばれることを特徴とする面積階調画像形成方法。
【発明の詳細な説明】
【０００１】
【発明の属する技術分野】
本発明は、印刷物の仕上がりを事前に確認するプルーフに関するものであり、詳しくは、プルーフ画像の形成方法に関するものである。
【０００２】
【従来の技術】
ハロゲン化銀感光材料は、高感度であること、色再現性に優れていること、連続処理に適していることから今日盛んに用いられている。こうした特徴からハロゲン化銀感光材料は、写真の分野のみではなく、印刷の分野でも、印刷の途中の段階で仕上がりの印刷物の状態をチェックするためのいわゆるプルーフの分野で広く用いられるようになってきている。
【０００３】
プルーフの分野では、コンピュータ上で編集された画像を印刷用フィルムに出力し、現像済みのフィルムを適宜交換しつつ分解露光することによってイエロー（Ｙ）、マゼンタ（Ｍ）、シアン（Ｃ）の各画像を形成させ、最終印刷物の画像をカラー印画紙上に形成させることにより、最終印刷物のレイアウトや色の適否を判断することが行われていた。
【０００４】
最近では、コンピュータ上で編集された画像を直接印刷版に出力する方式が徐々に普及してきており、このような場合にはコンピュータ上のデータからフィルムを介することなく直接カラー画像を得ることが望まれていた。
【０００５】
このような目的には、昇華型・溶融熱転写方式や電子写真方式、インクジェット方式等種々の方式の応用が試みられてきたが、高画質な画像が得られる方式では費用がかかり生産性が劣るという欠点があり、費用が少なくてすみ生産性に優れた方式では画質が劣るという欠点があった。ハロゲン化銀感光材料を用いたシステムでは、優れた鮮鋭性等から、正確な網点画像が形成できるなど高画質な画像形成が可能であり、一方で上述したように連続した処理が可能であることや、複数の色画像形成ユニットに同時に画像を書き込むことができることから高い生産性を実現することが可能であった。
【０００６】
近年、印刷の分野でいわゆるデジタル化が進みコンピュータ内のデータから直接画像を得る要求が強まっているが前記したような理由によって、ハロゲン化銀感光材料がこの分野で有利に使われ始めている。
【０００７】
デジタルデータに基づき面積階調画像を形成するシステムでは、網点をさらに小さな単位（ここでは、これを画素と表現した）に分割し、この画素を適切な露光量で露光することによってその集合体として網点を再現することが可能である。簡単な例を挙げれば、１つの網点が１００個の画素で構成されるのであれば、５０個の画素を現像可能なように露光することにより網％が５０％の網点を形成することができる。
【０００８】
実際には、露光量や、露光ビーム径等によって発色濃度、発色領域の面積は変化し、実際に濃度計を用いて測定した網％は露光した画素の数とは異なってくる。実技上は露光量やビーム径を適切な領域に定めた後、露光する画素の数を適宜変更し、更に露光量を微調整していくといった作業を繰り返し、オリジナルの網％に対して適切なドットゲインが再現されるように条件を調整していくことになる。
【０００９】
先行技術としては次のようなものが知られている。網点画像情報を基にハロゲン化銀カラー写真感光材料を走査露光して校正用カラー画像を得るに際し、安価な装置で、生産性が高く、高品質で安定した画像が得られる画像形成方法を提供することを目的として、デジタル化された網点画像情報を基に露光することにより網点の面積階調画像を形成するに際し、画像記録材料の少なくとも一つの画像形成ユニットの感光領域で３値以上の露光量で露光されることを特徴とする画像形成方法が開示されており、オーバープリント色、特色の再現が可能であることが示されている（特許文献１参照）。
【００１０】
また、印刷物の使用インクや紙質等の印刷条件に見合ったカラー校正画像を得ることを目的として、原稿の所要領域の濃度値に応じて音響光学変調器（ＡＯＭ）に印加する電圧値を調整して、音響光学変調器のＯＮ状態および／またはＯＦＦ状態のときの焼き付け用光ビームの透過光量を制御し、透過光量が制御された光ビームで感光材料上に網点画像を焼き付けることによって、感光材料上の各網点の発色濃度を制御することを特徴とするカラー画像校正装置が開示されており、これにより発色濃度、ヌケ部の濃度が可変となり、印刷と近似した画像を形成することができ、特色印刷の校正が可能となることが示されている（特許文献２参照）。
【００１１】
さらに、ハロゲン化銀感材のもつ高生産性といった特徴を持ちながら、ドットゲインと濃度を独立に制御することによって安定して優れた再現の面積階調画像を提供することを目的に、直接変調された発光ダイオード（ＬＥＤ）を光源としてデジタルデータに基づいて画像露光後、現像処理する面積階調画像形成方法において、濃度とドットゲインを露光によって独立に制御し面積階調画像を形成する事を特徴とする面積階調画像の形成方法が開示されており、印刷画像との差異の小さいプルーフ画像が容易に得られることが示されている（特許文献３参照）。
【００１２】
しかしながら、これらのいずれの先行技術は、網点の濃度を変更するようにすることについて開示しているものの、網点内の濃度を変化させることについては記載されておらず、また、画素の連続性に基づいて画像部の露光レベルを変化させることについても何ら記載されておらず、示唆もしていない。
【００１３】
【特許文献１】
特開２０００−８９３７３号公報
【００１４】
【特許文献２】
特開平５−６６５５７号公報
【００１５】
【特許文献３】
特開２００１−３０５７０１号公報
【００１６】
【発明が解決しようとする課題】
本発明が解決しようとする課題は、プルーフ画像の形成方法に関するものである。ハロゲン化銀感光材料を利用したプルーフ画像形成においては、従来の技術の項に示した通り、露光量・ビーム径・構成画素数を変えることによりオリジナルの網％に対して適切なドットゲインが再現されるよう露光条件を調整する。一方、ハロゲン化銀感光材料の製造にあたっては全く同じ露光特性を有するハロゲン化銀感光材料を毎回製造することは極めて困難であるため、微妙な露光特性の違いを感度指数として数値化し、その数値に応じて露光量を補正して露光を行い、同様の出力結果を得るという工夫が通常行われている。
【００１７】
しかしながら、感度指数による補正ではベタ部（１００％画像部）についてはほぼ完全、網点部分に関してもおおむね良好な出力結果が得られるものの、ＹＭＣの３色で構成される墨（Ｋ）の網点部分色調や各色ハイライト部の小点再現性については完全には補正されず、ハロゲン化銀感光材料の感度指数が大きく異なるハロゲン化銀感光材料ロット（ｌｏｔ）間では微妙な差が生じていた。
【００１８】
本発明の目的は、感度指数の異なるハロゲン化銀感光材料ｌｏｔを用いた場合でも墨（Ｋ）の網点部分色調や各色の小点再現性までも同様な出力結果を得ることにある。
【００１９】
【課題を解決するための手段】
本発明者らの鋭意研究により、本発明の目的が、以下の（１）〜（８）により達成可能であることが見いだされた。
【００２０】
（１）　支持体の一方の側に少なくとも１種のハロゲン化銀乳剤を含有する少なくとも一層のハロゲン化銀乳剤層を有し、該支持体の他方の側に少なくとも一層のバックコート層を有するハロゲン化銀感光材料において、
前記バックコート層の反射吸光度のうち、少なくとも１種のハロゲン化銀乳剤の４００ｎｍ〜７００ｎｍにおける最大感光波長に対応する波長の反射吸光度が０．５０以上であることを特徴とするハロゲン化銀感光材料。
【００２１】
（２）　前記反射吸光度が、１．０以上であることを特徴とする（１）記載のハロゲン化銀感光材料。
【００２２】
（３）　前記ハロゲン化銀感光材料の現像処理後におけるバックコート層の４５０ｎｍ〜７００ｎｍの全域にわたる反射吸光度が、０．２０以下であることを特徴とする（２）または（３）記載のハロゲン化銀感光材料
（４）　前記支持体の可視光透過吸光度が０．８０以下であることを特徴とする（１）〜（３）いずれかに記載のハロゲン化銀感光材料
（５）　支持体の一方の側に少なくとも１種のハロゲン化銀乳剤を含有する少なくとも一層のハロゲン化銀乳剤層を有し、該支持体の他方の側に少なくとも一層のバックコート層を有するハロゲン化銀感光材料において、
前記バックコート層の少なくとも一層は、コロイド銀を含有することを特徴とするハロゲン化銀感光材料。
【００２３】
（６）　支持体上に少なくとも一層のハロゲン化銀乳剤層を有するハロゲン化銀感光材料を、２値デジタル画像データに応じ画像部に対応する露光レベルと非画像部に対応する露光レベルの少なくとも２通りの露光量レベルで走査露光した後に現像処理する面積階調画像形成方法において、
前記画像部に対応する露光レベルを画像データの連続性に応じて変化させることを特徴とする面積階調画像形成方法。
【００２４】
（７）　前記画像部の露光レベルを、隣接する主走査方向のみまたは隣接する主走査方向と副走査方向双方の画素データ内容に応じて変化させることを特徴とする（６）記載の面積階調画像形成方法。
【００２５】
（８）　（６）記載の面積階調画像形成方法において、ハロゲン化銀感光材料が（１）〜（５）のいずれか１項から選ばれることを特徴とする面積階調画像形成方法。
【００２６】
（９）　（７）記載の面積階調画像形成方法において、ハロゲン化銀感光材料が（１）〜（５）のいずれか１項から選ばれることを特徴とする面積階調画像形成方法。
【００２７】
【発明の実施の形態】
ハロゲン化銀感光材料の具体例としては以下の例が挙げられる。
【００２８】
本発明に用いられるハロゲン化銀乳剤としては、９５モル％以上が塩化銀からなるハロゲン化銀乳剤が好ましく、塩化銀、塩臭化銀、塩沃臭化銀、塩沃化銀等任意のハロゲン組成を有するものが用いられる。特に、塩化銀を９５モル％以上含有する塩臭化銀、中でも臭化銀を高濃度に含有する部分を有するハロゲン化銀乳剤が好ましく用いられ、また、表面近傍に沃化銀を０．０５モル％〜０．５モル％含有する塩沃化銀も好ましく用いられる。
【００２９】
臭化銀を高濃度に含有する部分を有するハロゲン化銀乳剤の、高濃度に臭化銀を含有する部分は、いわゆるコア・シェル乳剤であってもよいし、完全な層を形成せず単に部分的に組成の異なる領域が存在するだけのいわゆるエピタキシー接合した領域を形成していてもよい。臭化銀が高濃度に存在する部分は、ハロゲン化銀粒子の表面の結晶粒子の頂点に形成されることが特に好ましい。また、組成は連続的に変化してもよいし不連続に変化してもよい。
【００３０】
本発明に用いられるハロゲン化銀乳剤には、重金属イオンを含有させるのが有利である。これによっていわゆる相反則不軌が改良され、高照度露光での減感が防止されたりシャドー側での軟調化が防止されることが期待される。このような目的に用いることのできる重金属イオンとしては、鉄、イリジウム、白金、パラジウム、ニッケル、ロジウム、オスミウム、ルテニウム、コバルト等の第８〜１０族金属や、カドミウム、亜鉛、水銀などの第１２族遷移金属や、鉛、レニウム、モリブデン、タングステン、ガリウム、クロムの各イオンを挙げることができる。中でも鉄、イリジウム、白金、ルテニウム、ガリウム、オスミウムの重金属イオンが好ましい。
【００３１】
これらの重金属イオンは、塩や錯塩の形でハロゲン化銀乳剤に添加することができる。重金属イオンが錯体を形成する場合には、その配位子としてシアン化物イオン、チオシアン酸イオン、シアン酸イオン、塩化物イオン、臭化物イオン、沃化物イオン、カルボニル、ニトロシル、アンモニア、１，２，４−トリアゾール、チアゾール等を挙げることができる。中でも、塩化物イオン、臭化物イオンが好ましい。これらの配位子は単独であっても、複数の配位子が併用されてもよい。
【００３２】
これらの重金属化合物は、ハロゲン化銀乳剤粒子に含有させた時の電子トラップの深さとして特徴づけることもできる。深さが０．２ｅＶ以下の浅い電子トラップを与える化合物としては第２鉛イオンまたは、シアノ配位子を有する化合物を挙げることができ、相反則不軌特に低照度不軌を改良するのに有効である。また、深さが０．３５ｅＶ以上の深い電子トラップを与える化合物としては、ハロゲン化物イオンやニトロシル配位子を有するＩｒ、Ｒｈ、Ｒｕ化合物を挙げることができる。これらは高照度相反則不軌を改良する上で好ましく用いることができる。深さが０．２ｅＶ以下の浅い電子トラップを与える化合物と深さが０．３５ｅＶ以上の深い電子トラップを与える化合物を併用することも好ましい形態である。これら化合物については特開２０００−２１４５６１号４〜５ページに詳しい記載がある。
【００３３】
ハロゲン化銀乳剤に重金属イオンを含有させるためには、重金属化合物をハロゲン化銀粒子の形成前、ハロゲン化銀粒子の形成中、ハロゲン化銀粒子の形成後の物理熟成中の各工程の任意の工程で添加することができる。
【００３４】
重金属化合物をハロゲン化物塩と一緒に溶解して粒子形成工程の全体或いは一部にわたって連続的に添加することができる。また、あらかじめこれらの重金属化合物を含有するハロゲン化銀微粒子を形成しておいて、これを添加することによって調製することもできる。重金属イオンをハロゲン化銀乳剤中に添加する量は、ハロゲン化銀１モル当り１×１０−９モル〜１×１０−２モルが好ましく、１×１０−８モル〜５×１０−５モルがより好ましい。
【００３５】
本発明に用いられるハロゲン化銀粒子の形状は、任意のものを用いることができる。好ましい一つの例は、（１００）面を結晶表面として有する立方体である。また、米国特許４１８３７５６号、同４２２５６６６号、特開昭５５−２６５８９号、特公昭５５−４２７３７号や、ザ・ジャーナル・オブ・フォトグラフィック・サイエンス（Ｊ．Ｐｈｏｔｏｇｒ．Ｓｃｉ．）２１、３９（１９７３）等の文献に記載された方法等により、八面体、十四面体、十二面体等の形状を有する粒子をつくり、これを用いることもできる。さらに、双晶面を有する粒子を用いてもよい。
【００３６】
本発明に用いられるハロゲン化銀粒子は、単一の形状からなる粒子が好ましく用いられるが、単分散のハロゲン化銀乳剤を二種以上同一層に添加することが特に好ましい。
【００３７】
本発明に用いられるハロゲン化銀粒子の粒径は特に制限はないが、迅速処理性及び、感度など、他の写真性能などを考慮すると好ましくは、０．１μｍ〜１．２μｍ、より好ましくは、０．２μｍ〜１．０μｍの範囲である。
【００３８】
この粒径は、ハロゲン化銀粒子の投影面積か直径近似値を使ってこれを測定することができる。ハロゲン化銀粒子が実質的に均一形状である場合は、粒径分布は直径か投影面積としてかなり正確にこれを表すことができる。
【００３９】
本発明に用いられるハロゲン化銀粒子の粒径の分布は、好ましくは変動係数が０．２２以下、更に好ましくは０．１５以下の単分散ハロゲン化銀粒子であり、特に好ましくは変動係数０．１５以下の単分散乳剤を２種以上同一層に添加することである。ここで変動係数は、粒径分布の広さを表す係数であり、次式によって定義される。
【００４０】
変動係数＝Ｓ／Ｒ
（ここに、Ｓは粒径分布の標準偏差、Ｒは平均粒径を表す。）
ハロゲン化銀乳剤の調製装置、方法としては、当業界において公知の種々の方法を用いることができる。
【００４１】
本発明に用いられるハロゲン化銀乳剤は、酸性法、中性法、アンモニア法の何れで得られたものであってもよい。ハロゲン化銀粒子は一時に成長させたものであってもよいし、種粒子を作った後で成長させてもよい。種粒子を作る方法と成長させる方法は同じであっても、異なってもよい。
【００４２】
また、可溶性銀塩と可溶性ハロゲン化物塩を反応させる形式としては、順混合法、逆混合法、同時混合法、それらの組合せなど、いずれでもよいが、同時混合法で得られたものが好ましい。更に同時混合法の一形式として特開昭５４−４８５２１号等に記載されているｐＡｇコントロールド・ダブルジェット法を用いることもできる。
【００４３】
また、特開昭５７−９２５２３号、同５７−９２５２４号等に記載の反応母液中に配置された添加装置から水溶性銀塩及び水溶性ハロゲン化物塩水溶液を供給する装置、ドイツ公開特許２９２１１６４号等に記載された水溶性銀塩及び水溶性ハロゲン化物塩水溶液を連続的に濃度変化して添加する装置、特公昭５６−５０１７７６号等に記載の反応器外に反応母液を取り出し、限外濾過法で濃縮することによりハロゲン化銀粒子間の距離を一定に保ちながら粒子形成を行なう装置などを用いてもよい。
【００４４】
必要で有ればチオエーテル等のハロゲン化銀溶剤を用いてもよい。また、メルカプト基を有する化合物、含窒素ヘテロ環化合物または増感色素のような化合物をハロゲン化銀粒子の形成時、または、粒子形成終了の後に添加して用いてもよい。
【００４５】
本発明に用いられるハロゲン化銀乳剤は、金化合物を用いる増感法、カルコゲン増感剤を用いる増感法を組み合わせて用いることができる。カルコゲン増感剤としては、イオウ増感剤、セレン増感剤、テルル増感剤などを用いることができるが、イオウ増感剤が好ましい。イオウ増感剤としてはチオ硫酸塩、トリエチルチオ尿素、アリルチオカルバミドチオ尿素、アリルイソチアシアネート、シスチン、ｐ−トルエンチオスルホン酸塩、ローダニン、無機イオウ等が挙げられる。
【００４６】
イオウ増感剤の添加量としては、適用されるハロゲン化銀乳剤の種類や期待する効果の大きさなどにより変えることが好ましいが、ハロゲン化銀１モル当たり５×１０−１０モル〜５×１０−５モルの範囲、好ましくは５×１０−８モル〜３×１０−５モルの範囲である。
【００４７】
金増感剤としては、塩化金酸、硫化金等の他各種の金錯体として添加することができる。用いられる配位子化合物としては、ジメチルローダニン、チオシアン酸、メルカプトテトラゾール、メルカプトトリアゾール等を挙げることができる。金化合物の使用量は、ハロゲン化銀乳剤の種類、使用する化合物の種類、熟成条件などによって一様ではないが、ハロゲン化銀１モル当たり１×１０−４モル〜１×１０−８モルであることが好ましい。更に好ましくは１×１０−５モル〜１×１０−８モルである。これらの化合物は、増感剤としてではなく、塗布液の調製段階などで種々の目的で添加することができる。
【００４８】
本発明に用いられるハロゲン化銀乳剤の化学増感法としては、還元増感法を用いてもよい。
【００４９】
本発明に用いられるハロゲン化銀乳剤は、ハロゲン化銀感光材料の調製工程中に生じるカブリを防止したり、保存中の性能変動を小さくしたり、現像時に生じるカブリを防止する目的で公知のカブリ防止剤、安定剤を用いることができる。こうした目的に用いることのできる好ましい化合物の例として、特開平２−１４６０３６号、７ページ下欄に記載された一般式（ＩＩ）で表される含窒素複素環メルカプト化合物を挙げることができ、さらに好ましい具体的な化合物としては、同公報の８ページに記載の（ＩＩａ−１）〜（ＩＩａ−８）、（ＩＩｂ−１）〜（ＩＩｂ−７）の化合物や、特開２０００−２６７２３５、８ページ右欄３２〜３６行目に記載の化合物を挙げることができる。
【００５０】
これらの化合物は、その目的に応じて、ハロゲン化銀乳剤の調製工程、化学増感工程、化学増感工程の終了時、塗布液調製工程などの工程で添加される。これらの化合物の存在下に化学増感を行う場合には、ハロゲン化銀１モル当り１×１０−５モル〜５×１０−４モル程度の量で好ましく用いられる。化学増感終了時に添加する場合には、ハロゲン化銀１モル当り１×１０−６モル〜１×１０−２モル程度の量が好ましく、１×１０−５モル〜５×１０−３モルがより好ましい。塗布液調製工程において、ハロゲン化銀乳剤層に添加する場合には、ハロゲン化銀１モル当り１×１０−６モル〜１×１０−１モル程度の量が好ましく、１×１０−５モル〜１×１０−２モルがより好ましい。また、ハロゲン化銀乳剤層以外の層に添加する場合には、塗布被膜中の量が、１ｍ２当り１×１０−９モル〜１×１０−３モル程度の量が好ましい。
【００５１】
本発明に用いられるハロゲン化銀乳剤は、種々の目的で種々の添加剤を加えることができる。例えば、特開平２−１４６０３６号に具体的に記載されているＡ−２０、Ｃ−１、Ｃ−９、Ｃ−１４、Ｃ−１５、Ｃ−１６、Ｃ−４０等のジスルフィド、ポリスルフィド化合物、Ｄ−１、Ｄ−３、Ｄ−６、Ｄ−８等のチオスルホン酸化合物、無機イオウ等を用いることが好ましい。
【００５２】
本発明のハロゲン化銀感光材料は、イラジエーション防止やハレーション防止の目的で種々の波長域に吸収を有する染料を用いることができる。この目的で、公知の化合物をいずれも用いることができるが、特に、可視域に吸収を有する染料としては、特開平３−２５１８４０号、３０８ページに記載のＡＩ−１〜１１の染料および特開平６−３７７０号記載の染料が好ましく用いられる。
【００５３】
本発明のハロゲン化銀感光材料は、ハロゲン化銀乳剤層のうち最も支持体に近いハロゲン化銀乳剤層より支持体に近い側に少なくとも一層の着色された親水性コロイド層を有することが好ましい。着色物質としては染料またはそれ以外の有機、無機の着色物質を用いることができる。また、該層に白色顔料を含有していてもよい。例えばルチル型二酸化チタン、アナターゼ型二酸化チタン、硫酸バリウム、ステアリン酸バリウム、シリカ、アルミナ、酸化ジルコニウム、カオリン等を用いることができるが、種々の理由から、中でも二酸化チタンが好ましい。白色顔料は処理液が浸透できるような例えばゼラチン等の親水性コロイドの水溶液バインダー中に分散される。白色顔料の塗布付量は好ましくは０．１ｇ／ｍ２〜５０ｇ／ｍ２の範囲であり、更に好ましくは０．２ｇ／ｍ２〜５ｇ／ｍ２の範囲である。
【００５４】
支持体と支持体から最も近いハロゲン化銀乳剤層との間には、白色顔料含有層の他に必要に応じて下塗り層、あるいは任意の位置に中間層等の非感光性親水性コロイド層を設けることができる。
【００５５】
本発明のハロゲン化銀感光材料は、蛍光増白剤を添加することができる。この場合、白地性をより改良でき好ましい。蛍光増白剤は、紫外線を吸収して可視光の蛍光を発することのできる化合物であれば特に制限はないが、分子中に少なくとも１個以上のスルホン酸基を有するジアミノスチルベン系化合物が好ましく、これらの化合物には増感色素のハロゲン化銀感光材料外への溶出を促進する効果もあり好ましい。他の好ましい一つの形態は、蛍光増白効果を有する固体微粒子化合物である。
【００５６】
本発明のハロゲン化銀感光材料は、４００ｎｍ〜９００ｎｍの波長域の特定領域に分光増感されたハロゲン化銀乳剤を含有する層を有する。該ハロゲン化銀乳剤は１種または２種以上の増感色素を組み合わせて含有する。
【００５７】
本発明に用いられるハロゲン化銀乳剤に用いる分光増感色素としては、公知の分光増感色素を用いることができる。青感光性増感色素としては、特開平３−２５１８４０号、２８ページに記載のＢＳ−１〜８を単独でまたは組み合わせて好ましく用いることができる。緑感光性増感色素としては、同公報２８ページに記載のＧＳ−１〜５が好ましく用いられる。赤感光性増感色素としては同公報２９ページに記載のＲＳ−１〜８が好ましく用いられる。
【００５８】
これらの増感色素の添加時期としては、ハロゲン化銀粒子形成から化学増感終了までの任意の時期でよい。また、これらの色素の添加方法としては、水またはメタノール、エタノール、フッ素化アルコール、アセトン、ジメチルホルムアミド等の水と混和性の有機溶媒に溶解して溶液として添加してもよいし、増感色素を密度が１．０ｇ／ｍｌより大きい、水混和性溶媒の溶液または、乳化物、懸濁液として添加してもよい。
【００５９】
増感色素の分散方法としては、高速撹拌型分散機を用いて水系中に機械的に１μｍ以下の微粒子に粉砕・分散する方法以外に、特開昭５８−１０５１４１号に記載のようにｐＨ６〜ｐＨ８、６０℃〜８０℃の条件下で水系中において機械的に１μｍ以下の微粒子に粉砕・分散する方法、特公昭６０−６４９６号に記載の表面張力を３．８×１０−２Ｎ／ｍ以下に抑える界面活性剤の存在下に分散する方法、特開昭５０−８０８２６号に記載の実質的に水を含まず、ｐＫａが５を上回らない酸に溶解し、該溶解液を水性液に添加分散し、この分散物をハロゲン化銀乳剤に添加する方法等を用いることができる。
【００６０】
分散に用いる分散媒としては水が好ましいが、少量の有機溶媒を含ませて溶解性を調整したり、ゼラチン等の親水性コロイドを添加して分散液の安定性を高めることもできる。分散液を調製するのに用いることのできる分散装置としては、例えば、特開平４−１２５６３１号公報第１図に記載の高速撹拌型分散機の他、ボールミル、サンドミル、超音波分散機等を挙げることができる。また、これらの分散装置を用いるに当たって、特開平４−１２５６３２号に記載のように、あらかじめ乾式粉砕などの前処理を施した後、湿式分散を行う等の方法をとってもよい。
【００６１】
本発明のハロゲン化銀感光材料はカプラーを用いることができる。カプラーとしては、発色現像主薬の酸化体とカップリング反応して３４０ｎｍより長波長域に分光吸収極大波長を有するカップリング生成物を形成し得るいかなる化合物をも用いることができる。波長域３５０ｎｍ〜５００ｎｍに分光吸収極大波長を有するイエロー色素形成カプラー、波長域５００ｎｍ〜６００ｎｍに分光吸収極大波長を有するマゼンタ色素形成カプラー、波長域６００ｎｍ〜７５０ｎｍに分光吸収極大波長を有するシアン色素形成カプラーとして知られているものが代表的である。
【００６２】
本発明のハロゲン化銀感光材料に用いることのできるマゼンタカプラーとしては、特開平８−３２８２１０号、２ページ記載の一般式Ｍ−ＩもしくはＭ−ＩＩで示される化合物が好ましい。好ましい化合物の具体例としては、同号６ページから１６ページに記載のＭＣＰ−１〜ＭＣＰ−４１を挙げることができる。更に他の具体例としては欧州公開特許０２７３７１２号、６〜２１頁に記載されている化合物Ｍ−１〜Ｍ−６１及び同０２３５９１３号、３６〜９２頁に記載されている化合物１〜２２３の中の上述の代表的具体例以外のものがある。
【００６３】
これらのマゼンタカプラーは他の種類のマゼンタカプラーと併用することもでき、通常ハロゲン化銀１モル当たり１×１０−３モル〜１モル、好ましくは１×１０−２モル〜８×１０−１モルの範囲で用いることができる。
【００６４】
本発明のハロゲン化銀感光材料に用いることのできるマゼンタカプラーが形成するマゼンタ画像の分光吸収のλｍａｘは５３０ｎｍ〜５６０ｎｍであることが好ましく、またλＬ０．２は、５８０ｎｍ〜６３５ｎｍであることが好ましい。λＬ０．２とは、画像色素の分光吸光度曲線において、最大吸光度が１．０である時、最大吸光度を示す波長よりも長波で、吸光度が０．２となる波長をいう。この量は画像色素の長波側の不要吸収の大きさを示す目安となる量であり、λｍａｘに近い波長であるほど不要吸収が小さく好ましいことを表す。
【００６５】
マゼンタ画像形成層には、上記マゼンタカプラーに加えてイエローカプラーが含有されることが好ましい。マゼンタ画像形成性層に含有させる好ましいイエローカプラーとしては、公知のピバロイルアセトアニリド型もしくはベンゾイルアセトアニリド型等のカプラーが挙げられる。マゼンタ画像形成性層に含有させる好ましいイエローカプラーの具体例としては特開平８−３１４０７９号、６〜１５ページ右欄に記載のＹＣＰ−１〜ＹＣＰ−３９で表されるカプラーが挙げられるが、もちろんこれらに限定されるものではない。
【００６６】
本発明のハロゲン化銀感光材料において、シアン画像形成層中に含有されるシアンカプラーとしては、公知のフェノール系、ナフトール系またはイミダゾール系、アゾール系カプラーを用いることができる。例えば、アルキル基、アシルアミノ基、或いはウレイド基などを置換したフェノール系カプラー、５−アミノナフトール骨格から形成されるナフトール系カプラー、離脱基として酸素原子を導入した２当量型ナフトール系カプラーなどが代表される。このうち好ましい化合物としては特開平６−９５２８３号、１３ページ記載の一般式［Ｃ−Ｉ］、［Ｃ−ＩＩ］が挙げられる。アゾール系カプラーとしては特開平８−１７１１８５号、２ページ記載の一般式〔Ｉ〕もしくは〔ＩＩ〕で表されるカプラーを挙げることができる。
【００６７】
これらのシアンカプラーは通常ハロゲン化銀乳剤層において、ハロゲン化銀１モル当たり１×１０−３モル〜１モル、好ましくは１×１０−２モル〜８×１０−１モルの範囲で用いることができる。
【００６８】
本発明のハロゲン化銀感光材料において、イエロー画像形成層中に含有されるイエローカプラーとしては、公知のアシルアセトアニリド系カプラー等を好ましく用いることができる。これらのイエローカプラーの具体例としては、例えば特開平３−２４１３４５号、５頁〜９頁に記載のＹ−Ｉ−１〜Ｙ−Ｉ−５５で示される化合物、特開平３−２０９４６６号、１１〜１４頁に記載のＹ−１〜Ｙ−３０で示される化合物、特開平６−９５２８３号、２１ページ記載の一般式〔Ｙ−Ｉ〕で表される化合物、特開平１０−１８６６０１号、２ページ記載の一般式〔Ｉ〕もしくは〔ＩＩ〕で表される化合物、特開２０００−１１２０９０、２ページ記載の一般式〔Ｉ〕で表される化合物を挙げることができる。
【００６９】
本発明のハロゲン化銀感光材料に用いることのできるイエローカプラーが形成するイエロー画像の分光吸収のλｍａｘは４２５ｎｍ以上であることが好ましく、λＬ０．２は５１５ｎｍ以下であることが好ましい。
【００７０】
これらのイエローカプラーは通常ハロゲン化銀乳剤層において、ハロゲン化銀１モル当たり１×１０−３モル〜１モル、好ましくは１×１０−２モル〜８×１０−１モルの範囲で用いることができる。
【００７１】
これらのマゼンタ画像、シアン画像、びイエロー画像の分光吸収特性を調整するために、色調調整作用を有する化合物を添加することが好ましい。このための化合物としては、特開平６−９５２８３号、２２ページ記載の一般式［ＨＢＳ−Ｉ］に記載されるリン酸エステル系化合物、［ＨＢＳ−ＩＩ］で示されるホスフィンオキサイド系化合物が好ましく、より好ましくは同号２２ページ記載の一般式［ＨＢＳ−ＩＩ］で示される化合物である。
【００７２】
本発明のハロゲン化銀感光材料において、ハロゲン化銀乳剤層は支持体上に積層塗布されるが支持体からの順番はどのような順番でもよい。この他に必要に応じ中間層、フィルター層、保護層等を配置することができる。
【００７３】
前記マゼンタ、シアン、イエローの各カプラーには、形成された色素画像の光、熱、湿度等による褪色を防止するため褪色防止剤を併用することができる。好ましい化合物としては、特開平２−６６５４１号、３ページ記載の一般式ＩおよびＩＩで示されるフェニルエーテル系化合物、特開平３−１７４１５０号記載の一般式ＩＩＩＢで示されるフェノール系化合物、特開平６４−９０４４５号記載の一般式Ａで示されるアミン系化合物、特開昭６２−１８２７４１号記載の一般式ＸＩＩ、ＸＩＩＩ、ＸＩＶ、ＸＶで示される金属錯体が特にマゼンタ色素用として好ましい。また特開平１−１９６０４９号記載の一般式Ｉ’で示される化合物および特開平５−１１４１７号記載の一般式ＩＩで示される化合物が特にイエロー、シアン色素用として好ましい。
【００７４】
本発明のハロゲン化銀感光材料に用いることのできるステイン防止剤やその他の有機化合物を添加する場合、水中油滴型乳化分散法を用いるときには、通常、沸点１５０℃以上の水不溶性高沸点有機溶媒に、必要に応じて低沸点及び／または水溶性有機溶媒を併用して溶解し、ゼラチン水溶液などの親水性バインダー中に界面活性剤を用いて乳化分散する。分散手段としては、撹拌機、ホモジナイザー、コロイドミル、フロージェットミキサー、超音波分散機等を用いることができる。分散後、または、分散と同時に低沸点有機溶媒を除去する工程を入れてもよい。
【００７５】
ステイン防止剤等を溶解して分散するために用いることのできる高沸点有機溶媒としては、トリクレジルホスフェート、トリオクチルホスフェート等のリン酸エステル類、トリオクチルホスフィンオキサイド等のホスフィンオキサイド類、特開平４−２６５９７５号、５ページ記載の（ａ−ｉ）〜（ａ−ｘ）を代表とする高級アルコール系化合物等が好ましく用いられる。また高沸点有機溶媒の誘電率としては３．５〜７．０であることが好ましい。また二種以上の高沸点有機溶媒を併用することもできる。
【００７６】
本発明のハロゲン化銀感光材料に用いられる写真用添加剤の分散や塗布時の表面張力調整に用いることのできる好ましい界面活性剤としては、１分子中に炭素数８〜３０の疎水性基とスルホン酸基またはその塩を含有するものが挙げられる。具体的には特開昭６４−２６８５４号に記載のＡ−１〜Ａ−１１が挙げられる。また、アルキル基に弗素原子を置換した界面活性剤も好ましく用いられる。これらの分散液は通常ハロゲン化銀乳剤を含有する塗布液に添加されるが、分散後塗布液に添加されるまでの時間、および塗布液に添加後塗布までの時間は短いほうがよく、各々おおむね１０時間以内であり、３時間以内が好ましく、２０分以内がより好ましい。
【００７７】
本発明のハロゲン化銀感光材料は、現像主薬酸化体と反応する化合物を感光層と感光層の間の層に添加して色濁りを防止したりまたハロゲン化銀乳剤層に添加してカブリ等を改良することが好ましい。このための化合物としてはハイドロキノン誘導体が好ましく、さらに好ましくは２，５−ジ−ｔ−オクチルハイドロキノンのようなジアルキルハイドロキノンである。特に好ましい化合物は特開平４−１３３０５６号記載の一般式ＩＩで示される化合物であり、同号１３〜１４ページ記載の化合物ＩＩ−１〜ＩＩ−１４および１７ページ記載の化合物１が挙げられる。
【００７８】
本発明のハロゲン化銀感光材料中は、紫外線吸収剤を添加してスタチックカブリを防止したり色素画像の耐光性を改良することが好ましい。好ましい紫外線吸収剤としてはベンゾトリアゾール類が挙げられる。特に好ましい化合物としては、特開平１−２５０９４４号記載の一般式ＩＩＩ−３で示される化合物、特開昭６４−６６６４６号記載の一般式ＩＩＩで示される化合物、特開昭６３−１８７２４０号記載のＵＶ−１Ｌ〜ＵＶ−２７Ｌ、特開平４−１６３３号記載の一般式Ｉで示される化合物、特開平５−１６５１４４号記載の一般式（Ｉ）、（ＩＩ）で示される化合物が挙げられる。
【００７９】
本発明のハロゲン化銀感光材料は、油溶性染料や顔料を含有させると白地性が改良されて好ましい。油溶性染料の代表的具体例は、特開平２−８４２号、８ページ〜９ページに記載の化合物１〜２７があげられる。
【００８０】
本発明のハロゲン化銀感光材料は、バインダーとしてゼラチンを用いることが有利であるが、必要に応じて他のゼラチン、ゼラチン誘導体、ゼラチンと他の高分子のグラフトポリマー、ゼラチン以外のタンパク質、糖誘導体、セルロース誘導体、単一あるいは共重合体のごとき合成親水性高分子物質等の親水性コロイドも用いることができる。
【００８１】
これらバインダーの硬膜剤としては、ビニルスルホン型硬膜剤やクロロトリアジン型硬膜剤を単独または併用して使用することが好ましい。特開昭６１−２４９０５４号、同６１−２４５１５３号記載の化合物を使用することが好ましい。また、写真性能や画像保存性に悪影響するカビや細菌の繁殖を防ぐためコロイド層中に特開平３−１５７６４６号記載のような防腐剤および抗カビ剤を添加することが好ましい。また、ハロゲン化銀感光材料または処理後の試料の表面の物性を改良するため保護層に特開平６−１１８５４３号や特開平２−７３２５０号記載の滑り剤やマット剤を添加することが好ましい。
【００８２】
本発明のハロゲン化銀感光材料に用いる支持体としては、どのような材質のものを用いてもよい。例えば、ポリエチレンやポリエチレンテレフタレートで被覆した紙、天然パルプや合成パルプからなる紙支持体、塩化ビニルシート、白色顔料を含有してもよいポリプロピレン、ポリエチレンテレフタレート支持体、バライタ紙などを用いることができる。なかでも、原紙の両面に耐水性樹脂被覆層を有する支持体が好ましい。耐水性樹脂としてはポリエチレンやポリエチレンテレフタレートまたはそれらのコポリマーが好ましい。
【００８３】
紙の表面に耐水性樹脂被覆層を有する支持体は、通常、坪量（耐水性樹脂被覆層を含めた量）として５０ｇ／ｍ２〜３００ｇ／ｍ２の質量を有する表面の平滑なものが用いられるが、プルーフ画像を得る目的に対しては、取り扱いの感覚を印刷用紙に近づけるため、１３０ｇ／ｍ２以下のものが好ましく用いられ、さらに７０ｇ／ｍ２〜１２０ｇ／ｍ２のものが好ましい。また、プルーフ材料としての質感を損なわずに本発明の効果を得るために、可視光透過吸光度が０．８０以下の支持体が好ましく用いられる。可視光透過吸光度の下限は特に限定はないが、印刷用紙と同等の質感を得るにはおおむね０．４０以上であれば十分である。この可視光透過吸光度は、可視光域が測定可能な透過濃度計、具体的にはＭａｃｂｅｔｈ透過濃度計ＴＤ−９０４のＶｉｓｕａｌ−Ｆｉｌｔｅｒ測定値により求めることができる。
【００８４】
本発明に用いられる支持体としては、ランダムな凹凸を有するものであっても平滑なものであってもよい。
【００８５】
支持体に用いられる白色顔料としては、無機及び／または有機の白色顔料を用いることができ、好ましくは無機の白色顔料が用いられる。例えば硫酸バリウム等のアルカリ土類金属の硫酸塩、炭酸カルシウム等のアルカリ土類金属の炭酸塩、微粉ケイ酸、合成ケイ酸塩等のシリカ類、ケイ酸カルシウム、アルミナ、アルミナ水和物、酸化チタン、酸化亜鉛、タルク、クレイ等があげられる。白色顔料は好ましくは硫酸バリウム、酸化チタンである。
【００８６】
支持体の表面の耐水性樹脂層中に含有される白色顔料の量は、鮮鋭性を改良するうえで１３質量％以上が好ましく、さらには１５質量％が好ましい。
【００８７】
本発明に係る紙支持体の耐水性樹脂層中の白色顔料の分散度は、特開平２−２８６４０号に記載の方法で測定することができる。この方法で測定したときに、白色顔料の分散度が前記公報に記載の変動係数として０．２０以下であることが好ましく、０．１５以下であることがより好ましい。
【００８８】
本発明に用いられる両面に耐水性樹脂層を有する紙支持体の樹脂層は、一層であってもよいし、複数層からなってもよい。複数層とし、乳剤層と接する方に白色顔料を高濃度で含有させると鮮鋭性の向上が大きく、プルーフ用画像を形成するのに好ましい。
【００８９】
また、支持体の中心面平均粗さ（ＳＲａ）の値が０．１５μｍ以下、さらには０．１２μｍ以下であるほうが光沢性がよいという効果が得られ好ましい。
【００９０】
本発明のハロゲン化銀感光材料は、必要に応じて支持体表面にコロナ放電、紫外線照射、火炎処理等を施した後、直接または下塗層（支持体表面の接着性、帯電防止性、寸度安定性、耐摩擦性、硬さ、ハレーション防止性、摩擦特性及び／またはその他の特性を向上するための１または２以上の下塗層）を介して塗布されていてもよい。
【００９１】
請求項１〜５のハロゲン化銀感光材料、並びに請求項８及び９に記載ハロゲン化銀感光材料は、支持体のハロゲン化銀乳剤層塗設面の裏面にバックコート層が設けられており、用いられるハロゲン化銀乳剤の４００ｎｍ〜７００ｎｍにおける最大感光波長のうち少なくとも１つの波長の反射吸光度がバックコート層全体で０．５０以上、好ましくは１．０以上である。例えば、４００ｎｍ、５００ｎｍ及び６００ｎｍの最大感光波長を有する３種のハロゲン化銀乳剤を用いたハロゲン化銀感光材料の場合、バックコート層は少なくとも４００ｎｍ、５００ｎｍ又は６００ｎｍのいずれかの波長において、その反射吸光度が０．５０以上であることが要求される。なお、反射吸光度の上限は特に限定はないが、おおむね２．０あれば十分である。
【００９２】
バックコート層は前記支持体の耐水性樹脂層を兼ねていても良く、別途、一層または二層以上の構成で設けられたものでも良い。着色物質としては染料またはそれ以外の有機、無機の公知の化合物を用いることができるが、前述のイラジエーション防止やハレーション防止に使用される染料、特開平３−２５１８４０号３０８ページに記載のＡＩ−１〜１１の染料および特開平６−３７７０号記載の染料もしくはコロイド銀粒子が好ましく用いられる。
【００９３】
バックコート層の反射吸光度は形成されたプルーフ画像の白地性を損なわないために現像処理後には４５０ｎｍ〜７００ｎｍの波長域の全域にわたって０．２０以下であることが好ましく、その点から着色物質は現像処理剤に溶出または処理剤中の成分と反応して消色することが好ましく、中でもコロイド銀が特に好ましい。なお、この反射吸光度の下限は特に限定はないが、おおむね０．０１であれば十分である。
【００９４】
また、バックコート層中には前記支持体耐水性樹脂層に用いられるのと同様の白色顔料を用いても良い。また、用いられるバインダーや必要に応じて用いられる硬膜剤としては前述のものが利用でき、滑り剤やマット剤を用いることもできる。
【００９５】
ハロゲン化銀乳剤を用いた感光材料の塗布に際して、塗布性を向上させるために増粘剤を用いてもよい。塗布法としては２種以上の層を同時に塗布することのできるエクストルージョンコーティング及びカーテンコーティングが特に有用である。
【００９６】
本発明に用いられる露光装置の露光光源は、公知のものをいずれも好ましく用いることができるが、レーザーまたは発光ダイオード（以下、ＬＥＤと表す）がより好ましく用いられる。
【００９７】
レーザーとしては半導体レーザー（以下、ＬＤと表す）がコンパクトであること、光源の寿命が長いことから好ましく用いられる。また、ＬＤはＤＶＤ、音楽用ＣＤの光ピックアップ、ＰＯＳシステム用バーコードスキャナ等の用途や光通信等の用途に用いられており、安価であり、かつ比較的高出力のものが得られるという長所を有している。ＬＤの具体的な例としては、アルミニウム・ガリウム・インジウム・ヒ素（６５０ｎｍ）、インジウム・ガリウム・リン（〜７００ｎｍ）、ガリウム・ヒ素・リン（６１０ｎｍ〜９００ｎｍ）、ガリウム・アルミニウム・ヒ素（７６０ｎｍ〜８５０ｎｍ）等を挙げることができる。最近では、青光を発振するレーザーも開発されているが、現状では、６１０ｎｍよりも長波の光源としてＬＤを用いるのが有利である。
【００９８】
ＳＨＧ素子を有するレーザー光源としては、ＬＤ、ＹＡＧレーザーから発振される光をＳＨＧ素子により半分の波長の光に変換して放出させるものであり、可視光が得られることから適当な光源がない緑〜青の領域の光源として用いられる。この種の光源の例としては、ＹＡＧレーザーにＳＨＧ素子を組み合わせたもの（５３２ｎｍ）等がある。
【００９９】
ガスレーザーとしては、ヘリウム・カドミウムレーザー（約４４２ｎｍ）、アルゴンイオンレーザー（約５１４ｎｍ）、ヘリウムネオンレーザー（約５４４ｎｍ、６３３ｎｍ）等が挙げられる。
【０１００】
ＬＥＤとしては、ＬＤと同様の組成をもつものが知られているが、青〜赤外まで種々のものが実用化されている。
【０１０１】
本発明に用いられる露光光源としては、各レーザーを単独で用いてもよいし、これらを組合せてマルチビームとして用いてもよい。ＬＤの場合には、例えば１０個のＬＤを並べることにより１０本の光束からなるビームが得られる。一方、ヘリウムネオンレーザーのような場合、レーザーから発した光をビームセパレーターを用いて例えば１０本の光束に分割することができる。
【０１０２】
露光用光源の強度変化は、ＬＤ、ＬＥＤのような場合には、個々の素子に流れる電流値を変化させる直接変調を行うことができる。ＬＤの場合には、ＡＯＭ（音響光学変調器）のような素子を用いて強度を変化させてもよい。ガスレーザーの場合には、ＡＯＭ、ＥＯＭ（電気光学変調器）等のデバイスを用いるのが一般である。
【０１０３】
光源としてＬＥＤを用いる場合には、光量が弱ければ、複数の素子で同一の画素を重複して露光する方法を用いてもよい。
【０１０４】
また、これらに代わる光源として有機発光素子を用いてもよく、これらについては、例えば、特開２０００−２５８８４６等に記載されている。
【０１０５】
本発明において面積階調画像という言葉を用いているが、これは画像上の濃淡を個々の画素の色の濃淡で表現するのではなく、特定の濃度に発色した部分の面積の大小で表現するものであり、網点と同義と考えてよい。
【０１０６】
通常、面積階調露光であればＹ、Ｍ、Ｃ、墨（Ｋ）の発色をさせることで目的を達することもできる。より好ましくは、墨（Ｋ）に加えてＭ、Ｃ等の単色が発色したことを識別するには、３値以上の露光量を使い分けて露光することが好ましい。印刷においては、特別な色の版を用いることがあるが、これを再現するためには、４値以上の露光量を使い分けて露光することが好ましい。
【０１０７】
請求項６〜９の面積階調画像形成方法は、同一版同一色の発色部分であっても画像データの連続性に応じて異なる露光レベルで画像露光を行うことを特徴とする。画像データの連続性判断は対象となる画素周辺の画像データ内容により行われる。これは、対象画素を含む一定の画素領域中のデータ内容すべてを用いて連続性を算出するいわゆる面積法でも良い。また、対象画素に隣接する４画素のデータ内容もしくはこれらの中から適宜選択された画素のデータ内容により連続性を判断する隣接法でも良い。好ましくは、連続性判断が容易な隣接法であり、中でも主走査方向に隣接する２画素もしくは隣接する主走査方向、副走査方向の４画素の内容により連続性を判断する方法が特に好ましい。これら画像データの連続性判断と露光レベルの決定は、露光装置への画像データ送出前に実施して送出時の付加情報により露光装置が露光レベルを変化させる方法でも良いが、露光装置側でデータの連続性判断と露光レベル決定を行うことが好ましく、露光装置には一時または恒久的に画像データを記憶するハードディスクなどの記憶媒体を備えていることが好ましい。
【０１０８】
レーザー光源の場合には、ビーム径は２５μｍ以下であることが好ましく、６μｍ〜２２μｍがより好ましい。６μｍより小さいと画質的には好ましいが、調整が困難であったり、処理速度が低下したりする。一方、２５μｍより大きいとムラが大きくなり、画像の鮮鋭性も劣化する。ビーム径を最適化することによってムラのない高精細の画像の書き込みを高速で行うことができる。
【０１０９】
このような光で画像を描くには、ハロゲン化銀感光材料上を光束が走査する必要があるが、ハロゲン化銀感光材料を円筒状のドラムに巻き付け、これを高速に回転しながら回転方向に直角な方向に光束を動かす円筒外面走査方式をとってもよく、円筒状の窪みにハロゲン化銀感光材料を密着させて露光する円筒内面走査方式も好ましく用いることができる。多面体ミラーを高速で回転させこれによって搬送されるハロゲン化銀感光材料を搬送方向に対して直角に光束を移動して露光する平面走査方式をとってもよい。高画質であり、かつ大きな画像を得るには円筒外面走査方式がより好ましく用いられる。
【０１１０】
円筒外面走査方式での露光を行うには、ハロゲン化銀感光材料は正確に円筒状のドラムに密着されなければならない。これが的確に行われるためには、正確に位置合わせされて搬送される必要がある。本発明のハロゲン化銀感光材料は露光する側の面が外側に巻かれたものがより的確に位置合わせでき、好ましく用いることができる。同様な観点から、本発明のハロゲン化銀感光材料に用いられる支持体は、適正な剛度がありテーバー剛度で０．８〜４．０が好ましい。
【０１１１】
ドラム径は、露光するハロゲン化銀感光材料の大きさに適合させて任意に設定することができる。ドラムの回転数も任意に設定できるがレーザー光のビーム径、エネルギー強度、書き込みパターンやハロゲン化銀感光材料の感度などにより適当な回転数を選択することができる。生産性の観点からは、より高速な回転で走査露光できる方が好ましいが、具体的には１分間に２００回転〜３，０００回転が好ましく用いられる。
【０１１２】
ドラムへのハロゲン化銀感光材料の固定方法は、機械的な手段によって固定させてもよいし、ドラム表面に吸引できる微小な穴をハロゲン化銀感光材料の大きさに応じて多数設けておき、ハロゲン化銀感光材料を吸引して密着させることもできる。ハロゲン化銀感光材料をドラムにできるだけ密着させることが画像ムラ等のトラブルを防ぐには重要である。
【０１１３】
本発明において用いることのできる芳香族一級アミン現像主薬としては、公知の化合物を用いることができる。これらの化合物の例として下記の化合物を上げることができる。
【０１１４】
ＣＤ−１）　Ｎ，Ｎ−ジエチル−ｐ−フェニレンジアミン
ＣＤ−２）　２−アミノ−５−ジエチルアミノトルエン
ＣＤ−３）　２−アミノ−５−（Ｎ−エチル−Ｎ−ラウリルアミノ）トルエン
ＣＤ−４）　４−（Ｎ−エチル−Ｎ−（β−ヒドロキシエチル）アミノ）アニリン
ＣＤ−５）　２−メチル−４−（Ｎ−エチル−Ｎ−（β−ヒドロキシエチル）アミノ）アニリン
ＣＤ−６）　４−アミノ−３−メチル−Ｎ−エチル−Ｎ−（β−（メタンスルホンアミド）エチル）−アニリン
ＣＤ−７）　Ｎ−（２−アミノ−５−ジエチルアミノフェニルエチル）メタンスルホンアミド
ＣＤ−８）　Ｎ，Ｎ−ジメチル−ｐ−フェニレンジアミン
ＣＤ−９）　４−アミノ−３−メチル−Ｎ−エチル−Ｎ−メトキシエチルアニリン
ＣＤ−１０）　４−アミノ−３−メチル−Ｎ−エチル−Ｎ−（β−エトキシエチル）アニリン
ＣＤ−１１）　４−アミノ−３−メチル−Ｎ−エチル−Ｎ−（γ−ヒドロキシプロピル）アニリン
本発明においては、発色現像液を任意のｐＨ域で使用できるが、迅速処理の観点からｐＨ９．５〜ｐＨ１３．０であることが好ましく、より好ましくはｐＨ９．８〜ｐＨ１２．０の範囲で用いられる。
【０１１５】
本発明に係る発色現像の処理温度は、３５℃〜７０℃が好ましい。温度が高いほど短時間の処理が可能であり好ましいが、処理液の安定性からはあまり高くない方が好ましく、３７℃〜６０℃で処理することが好ましい。
【０１１６】
発色現像時間は、従来一般には３分３０秒程度で行われているが、本発明では４０秒以内が好ましく、さらに２５秒以内の範囲で行うことがさらに好ましい。
【０１１７】
発色現像液には、前記の発色現像主薬に加えて、既知の現像液成分化合物を添加することができる。通常、ｐＨ緩衝作用を有するアルカリ剤、塩化物イオン、ベンゾトリアゾール類等の現像抑制剤、保恒剤、キレート剤などが用いられる。
【０１１８】
本発明のハロゲン化銀感光材料は、発色現像後、漂白処理及び定着処理を施される。漂白処理は定着処理と同時に行なってもよい。定着処理の後は、通常は水洗処理が行なわれる。また、水洗処理の代替として、安定化処理を行なってもよい。
【０１１９】
本発明のハロゲン化銀感光材料の現像処理に用いる現像処理装置としては、処理槽に配置されたローラーにハロゲン化銀感光材料を挟んで搬送するローラートランスポートタイプ、ベルトにハロゲン化銀感光材料を固定して搬送するエンドレスベルト方式、処理槽をスリット状に形成してこの処理槽に処理液を供給するとともにハロゲン化銀感光材料を搬送する方式、処理液をハロゲン化銀感光材料に噴霧状にするスプレー方式、処理液を含浸させた担体とハロゲン化銀感光材料の接触によるウエッブ方式、粘性処理液による方式なども用いることができる。
【０１２０】
大量に処理する場合には、自動現像機を用いてランニング処理されるのが通常である。この場合は、補充液の補充量は少ない程好ましい。環境適性等から最も好ましい処理形態は、補充方法として錠剤の形態で処理剤を添加することであり、公開技報９４−１６９３５に記載の方法が最も好ましい。
【０１２１】
【実施例】
以下、実施例により本発明を詳細に説明するが、本発明の態様はこれに限定されない。
【０１２２】
実施例１〜５
片面に高密度ポリエチレンを、もう一方の面にアナターゼ型酸化チタンを１５質量％の含有量で分散して含む溶融ポリエチレンをラミネートした、平米当たりの質量（坪量）が１１５ｇのポリエチレンラミネート紙反射支持体（テーバー剛度＝３．５、ＰＹ値＝２．７μｍ、可視光透過吸光度〈ＭａｃｂｅｔｈＴＤ−９０４，Ｖｉｓｕａｌ〉＝０．６５）上に、下記表１、表２に示す層構成の各層を酸化チタンを含有するポリエチレン層の側に塗設し、更に裏面側には表３に示す内容のバックコート層を塗設して多層ハロゲン化銀感光材料試料を作製した。尚、使用する乳剤番号とバックコート層の組み合わせは表４の通りとし、ハロゲン化銀感光材料試料−１〜９とした。
【０１２３】
カプラーは高沸点溶媒に溶解して超音波分散し、分散物として添加したが、この時、界面活性剤として（ＳＵ−１）を用いた。また、硬膜剤として（Ｈ−１）、（Ｈ−２）を添加した。塗布助剤としては、界面活性剤（ＳＵ−２）、（ＳＵ−３）を添加し、表面張力を調整した。また各層に防黴剤（Ｆ−１）を全量が０．０４ｇ／ｍ２となるように添加した。
【０１２４】
なお、ＰＹ値とは、反射支持体の厚みを連続的に測定し、厚みの変動を高速フーリエ変換により周波数解析して得られた空間周波数ごとのパワースペクトルを１ｍｍ〜１２．５ｍｍの周波数区間で積分したものの平方根である。
【０１２５】
【表１】
2004046137.tif 000002
【０１２６】
【表２】
2004046137.tif 000003
【０１２７】
【表３】
2004046137.tif 000004
【０１２８】
【表４】
2004046137.tif 000005
【０１２９】
ＳＵ−１：トリ−ｉ−プロピルナフタレンスルホン酸ナトリウム
ＳＵ−２：スルホ琥珀酸ジ（２−エチルヘキシル）・ナトリウム塩
ＳＵ−３：スルホ琥珀酸ジ（２，２，３，３，４，４，５，５−オクタフルオロペンチル）・ナトリウム塩
Ｈ−１　：テトラキス（ビニルスルホニルメチル）メタン
Ｈ−２　：２，４−ジクロロ−６−ヒドロキシ−ｓ−トリアジン・ナトリウム
ＨＱ−１：２，５−ジ−ｔ−オクチルハイドロキノン
ＨＱ−２：２，５−ジ（（１，１−ジメチル−４−ヘキシルオキシカルボニル）ブチル）ハイドロキノン
ＨＱ−３：２，５−ジ−ｓｅｃ−ドデシルハイドロキノンと２，５−ジ−ｓｅｃテトラデシルハイドロキノンと２−ｓｅｃ−ドデシル−５−ｓｅｃ−テトラデシルハイドロキノンの質量比１：１：２の混合物
ＳＯ−１：トリオクチルホスフィンオキサイド
ＳＯ−２：ジ（ｉ−デシル）フタレート
ＳＯ−３：オレイルアルコール
ＳＯ−４：トリクレジルホスフェート
ＰＶＰ：ポリビニルピロリドン
【０１３０】
【化１】
2004046137.tif 000006
【０１３１】
【化２】
2004046137.tif 000007
【０１３２】
（青感性ハロゲン化銀乳剤の調製）
４０℃に保温した２％ゼラチン水溶液１リットル中に下記（Ａ液）及び（Ｂ液）をｐＡｇ＝７．３、ｐＨ＝３．０に制御しつつ同時添加し、更に下記（Ｃ液）及び（Ｄ液）をｐＡｇ＝８．０、ｐＨ＝５．５に制御しつつ同時添加した。この時、ｐＡｇの制御は特開昭５９−４５４３７号記載の方法により行い、ｐＨの制御は硫酸または水酸化ナトリウム水溶液を用いて行った。
（Ａ液）
塩化ナトリウム　　　　　　　　　　　　　　　　　　　　　３．４２ｇ
臭化カリウム　　　　　　　　　　　　　　　　　　　　　　０．０３ｇ
水を加えて　　　　　　　　　　　　　　　　　　　　　　　２００ｍｌ
（Ｂ液）
硝酸銀　　　　　　　　　　　　　　　　　　　　　　　　　　　１０ｇ
水を加えて　　　　　　　　　　　　　　　　　　　　　　　２００ｍｌ
（Ｃ液）
塩化ナトリウム　　　　　　　　　　　　　　　　　　　　１０２．７ｇ
ヘキサクロロイリジウム（ＩＶ）酸カリウム　　　　　　　４×１０−８モル
ヘキサシアノ鉄（ＩＩ）酸カリウム　　　　　　　　　　　２×１０−５モル
臭化カリウム　　　　　　　　　　　　　　　　　　　　　　　１．０ｇ
水を加えて　　　　　　　　　　　　　　　　　　　　　　　６００ｍｌ
（Ｄ液）
硝酸銀　　　　　　　　　　　　　　　　　　　　　　　　　　３００ｇ
水を加えて　　　　　　　　　　　　　　　　　　　　　　　６００ｍｌ
添加終了後、花王アトラス社製デモールＮの５％水溶液と硫酸マグネシウムの２０％水溶液を用いて脱塩を行った後、ゼラチン水溶液と混合して平均粒径０．７１μｍ、粒径分布の変動係数０．０７、塩化銀含有率９９．５モル％の単分散立方体乳剤ＥＭＰ−１０１を得た。
【０１３３】
上記（ＥＭＰ−１０１）に対し、下記化合物を用い６０℃にて最適に化学増感を行い、青感性ハロゲン化銀乳剤（Ｅｍ−Ｂ１０１）を得た。
【０１３４】
チオ硫酸ナトリウム　　　　　　　　　　　　　０．８ｍｇ／モルＡｇＸ
塩化金酸　　　　　　　　　　　　　　　　　　０．５ｍｇ／モルＡｇＸ
安定剤　ＳＴＡＢ−１　　　　　　　　　　３×１０−４モル／モルＡｇＸ
安定剤　ＳＴＡＢ−２　　　　　　　　　　３×１０−４モル／モルＡｇＸ
安定剤　ＳＴＡＢ−３　　　　　　　　　　３×１０−４モル／モルＡｇＸ
増感色素　ＢＳ−１　　　　　　　　　　　４×１０−４モル／モルＡｇＸ
増感色素　ＢＳ−２　　　　　　　　　　　１×１０−４モル／モルＡｇＸ
臭化カリウム　　　　　　　　　　　　　　　　　０．２ｇ／モルＡｇＸ
次いで、ＥＭＰ−１０１の調製において、（Ａ液）と（Ｂ液）の添加時間及び（Ｃ液）と（Ｄ液）の添加時間を変更した以外はＥＭＰ−１０１と同様にして、平均粒径０．６４μｍ、粒径分布の変動係数０．０７、塩化銀含有率９９．５モル％の単分散立方体乳剤ＥＭＰ−１０２を得た。Ｅｍ−Ｂ１０１の調製においてＥＭＰ−１０１に代えてＥＭＰ−１０２を用いた以外は同様にしてＥｍ−Ｂ１０２を得、Ｅｍ−Ｂ１０１とＥｍ−Ｂ１０２の１：１の混合物を青感性乳剤として使用した。
（緑感性ハロゲン化銀乳剤の調製）
ＥＭＰ−１０１の調製において（Ａ液）及び（Ｂ液）、（Ｃ液）および（Ｄ液）の添加時間を変更した以外は同様にして平均粒径０．４０μｍ、変動係数０．０８、塩化銀含有率９９．５％の単分散立方体乳剤（ＥＭＰ−１０３）を得た。
【０１３５】
上記ＥＭＰ−１０３に対し、下記化合物を用い５５℃にて最適に化学増感を行い、緑感性ハロゲン化銀乳剤（Ｅｍ−Ｇ１０１）を得た。
【０１３６】
チオ硫酸ナトリウム　　　　　　　　　　　　　１．５ｍｇ／モルＡｇＸ
塩化金酸　　　　　　　　　　　　　　　　　　１．０ｍｇ／モルＡｇＸ
安定剤　ＳＴＡＢ−１　　　　　　　　　　３×１０−４モル／モルＡｇＸ
安定剤　ＳＴＡＢ−２　　　　　　　　　　３×１０−４モル／モルＡｇＸ
安定剤　ＳＴＡＢ−３　　　　　　　　　　３×１０−４モル／モルＡｇＸ
増感色素　ＧＳ−１　　　　　　　　　　　２×１０−４モル／モルＡｇＸ
増感色素　ＧＳ−２　　　　　　　　　　　２×１０−４モル／モルＡｇＸ
塩化ナトリウム　　　　　　　　　　　　　　　　０．５ｇ／モルＡｇＸ
次いで、ＥＭＰ−１０３の調製において、（Ａ液）と（Ｂ液）の添加時間および（Ｃ液）と（Ｄ液）の添加時間を変更した以外はＥＭＰ−１０３と同様にして、平均粒径０．５０μｍ、変動係数０．０８、塩化銀含有率９９．５％の単分散立方体乳剤ＥＭＰ−１０４を得た。Ｅｍ−Ｇ１０１の調製において、ＥＭＰ−１０３に代えてＥＭＰ−１０４を用いた以外は同様にしてＥｍ−Ｇ１０２を得、Ｅｍ−Ｇ１０１とＥｍ−Ｇ１０２の１：１の混合物を緑感性乳剤として使用した。（赤感性ハロゲン化銀乳剤の調製）
前記ＥＭＰ−１０３に対し、下記化合物を用い６０℃にて最適に化学増感を行い、赤感光性ハロゲン化銀乳剤（Ｅｍ−Ｒ１０１）を得た。
【０１３７】
チオ硫酸ナトリウム　　　　　　　　　　　　　１．８ｍｇ／モルＡｇＸ
塩化金酸　　　　　　　　　　　　　　　　　　２．０ｍｇ／モルＡｇＸ
安定剤　ＳＴＡＢ−１　　　　　　　　　　２×１０−４モル／モルＡｇＸ
安定剤　ＳＴＡＢ−２　　　　　　　　　　２×１０−４モル／モルＡｇＸ
安定剤　ＳＴＡＢ−３　　　　　　　　　　２×１０−４モル／モルＡｇＸ
安定剤　ＳＴＡＢ−４　　　　　　　　　　１×１０−４モル／モルＡｇＸ
増感色素　ＲＳ−１　　　　　　　　　　　１×１０−４モル／モルＡｇＸ
増感色素　ＲＳ−２　　　　　　　　　　　１×１０−４モル／モルＡｇＸ
強色増感剤　ＳＳ−１　　　　　　　　　　２×１０−４モル／モルＡｇＸ
次に（Ｅｍ−Ｒ１０１）の調製において、下記化合物を用いて６０℃にて最適に化学増感を行い、赤感光性ハロゲン化銀乳剤（Ｅｍ−Ｒ１０２）を得た。
【０１３８】
チオ硫酸ナトリウム　　　　　　　　　　　　　１．８ｍｇ／モルＡｇＸ
塩化金酸　　　　　　　　　　　　　　　　　　２．０ｍｇ／モルＡｇＸ
安定剤　ＳＴＡＢ−１　　　　　　　　　　２×１０−４モル／モルＡｇＸ
安定剤　ＳＴＡＢ−２　　　　　　　　　　２×１０−４モル／モルＡｇＸ
安定剤　ＳＴＡＢ−３　　　　　　　　　　２×１０−４モル／モルＡｇＸ
安定剤　ＳＴＡＢ−４　　　　　　　　　　１×１０−４モル／モルＡｇＸ
増感色素　ＲＳ−１　　　　　　　　　　　２×１０−４モル／モルＡｇＸ
増感色素　ＲＳ−２　　　　　　　　　　　２×１０−４モル／モルＡｇＸ
強色増感剤　ＳＳ−１　　　　　　　　　　２×１０−４モル／モルＡｇＸ
ＳＴＡＢ−１：１−フェニル−５−メルカプトテトラゾール
ＳＴＡＢ−２：１−（４−エトキシフェニル）−５−メルカプトテトラゾール
ＳＴＡＢ−３：１−（３−アセトアミドフェニル）−５−メルカプトテトラゾール
ＳＴＡＢ−４：ｐ−トルエンチオスルホン酸
【０１３９】
【化３】
2004046137.tif 000008
【０１４０】
【化４】
2004046137.tif 000009
【０１４１】
【化５】
2004046137.tif 000010
【０１４２】
Ｅｍ−Ｒ１０１とＥｍ−Ｒ１０２の１：１の混合物を赤感性乳剤として使用した。
【０１４３】
上記と同様の乳剤作製工程を３回繰り返して、２回目に作製したものはＥｍ−Ｒ２０１の様に乳剤番号の百の位を２とし、３回目に作製したものは同様に百の位を３として各乳剤を３ｌｏｔずつ得た。
【０１４４】
光源としてＢのＬＥＤを主走査方向に１０個並べ露光のタイミングを少しづつ遅延させることによって同じ場所を１０個のＬＥＤで露光できるように調整した。また、副走査方向にも１０個のＬＥＤを並べ、隣接する１０画素分の露光が１度にできる露光ヘッドを準備した。Ｇ、Ｒについても同様にＬＥＤを組み合わせて露光ヘッドを準備した。各ビームの径は約１０μｍで、この間隔でビームを配列し、副走査のピッチは約１００μｍとした。
【０１４５】
網点部分の露光レベル制御方法は、各色１００％画像部（＝ベタ部）の濃度を基準とし、表５に示した３通りの方法を用いて行った。またこの際、基準となる１００％画像部の露光レベルは、ハロゲン化銀感光材料試料の感度レベルにあわせ、同一の濃度が得られるように各々調整した。
【０１４６】
【表５】
2004046137.tif 000011
【０１４７】
露光後、下記の現像処理を行った。
2004046137.tif 000012
水を加えて全量を１リットルとし、タンク液はｐＨ＝１０．０に、補充液はｐＨ＝１０．６に調整する。
【０１４８】
漂白定着液タンク液及び補充液
ジエチレントリアミン五酢酸第二鉄アンモニウム２水塩　　　　　　　６５ｇ
ジエチレントリアミン五酢酸　　　　　　　　　　　　　　　　　　　　３ｇ
チオ硫酸アンモニウム（７０％水溶液）　　　　　　　　　　　　１００ｍｌ
２−アミノ−５−メルカプト−１，３，４−チアジアゾール　　　　２．０ｇ
亜硫酸アンモニウム（４０％水溶液）　　　　　　　　　　　　２７．５ｍｌ
水を加えて全量を１リットルとし、炭酸カリウム又は氷酢酸でｐＨ＝５．０に調整する。
【０１４９】
安定化液タンク液及び補充液
ｏ−フェニルフェノール　　　　　　　　　　　　　　　　　　　　１．０ｇ
５−クロロ−２−メチル−４−イソチアゾリン−３−オン　　　　０．０２ｇ
２−メチル−４−イソチアゾリン−３−オン　　　　　　　　　　０．０２ｇ
ジエチレングリコール　　　　　　　　　　　　　　　　　　　　　１．０ｇ
蛍光増白剤（チノパールＳＦＰ）　　　　　　　　　　　　　　　　２．０ｇ
１−ヒドロキシエチリデン−１，１−ジホスホン酸　　　　　　　　１．８ｇ
塩化ビスマス（４５％水溶液）　　　　　　　　　　　　　　　　０．６５ｇ
硫酸マグネシウム・７水塩　　　　　　　　　　　　　　　　　　　０．２ｇ
ＰＶＰ（ポリビニルピロリドン）　　　　　　　　　　　　　　　　１．０ｇ
アンモニア水（水酸化アンモニウム２５％水溶液）　　　　　　　　２．５ｇ
ニトリロ三酢酸・三ナトリウム塩　　　　　　　　　　　　　　　　１．５ｇ
水を加えて全量を１リットルとし、硫酸又はアンモニア水でｐＨ＝７．５に調整する。
【０１５０】
実施例１〜５、及び比較例おける露光レベル、ハロゲン化銀感光材料試料は表６に示す。
【０１５１】
こうして得られた色素画像について、目視による網点再現範囲の評価および５０％網点部分の色の差（色変動）をミノルタ社製分光測色計ＣＭ−２０２２を用い、照明と受光の幾何条件ｄ−０、キセノンパルス光源を用いて測光し、２°視野補助標準の光Ｄ５０でのＬ＊ａ＊ｂ＊の値を求め、基準に対する色差ΔＥ（＝Ｌ＊ａ＊ｂ＊色空間上の距離）を計算した。
【０１５２】
表６に示した結果の通り、本発明によりハロゲン化銀感光材料試料の製造ｌｏｔが異なるときでも、安定、かつ、品質の優れたプルーフ画像を形成することができた。尚、いずれのハロゲン化銀感光材料試料においても現像処理後のＢＣ面反射吸光度は４５０ｎｍ〜７００ｎｍの全域にわたって０．２０以下であった。
【０１５３】
【表６】
2004046137.tif 000013
【０１５４】
【発明の効果】
感度指数の異なるハロゲン化銀感光材料ｌｏｔを用いた場合でも墨（Ｋ）の網点部分色調や各色の小点再現性までも同様な出力結果を得ることにある。